Brevet FR2752848A1 — publié le 19980306

COMPOSITION POUR REVETEMENT DE SURFACES ANTI DEGRADATIONS, SON PROCEDE DE PREPARATION ET SES UTILISATIONS La présente Invention se rapporte à une composition pour l'obtention de revêtements propres à protéger les surfaces contre les dégradations et, plus particulièrement, contre les dégradations volontaires que constitue l'apposition de graffiti et/ou d'affiches, ainsi qu'à son procédé de préparation et à ses utilisations. L'application de graffiti, qu'il s'agisse d'inscriptions ou de dessins, et le collage itératif d'affiches sur les surfaces accessibles au public telles que les surfaces du mobilier urbain (systèmes d'éclairage public, abribus, panneaux d'informations, fontaines, kiosques à journaux, poubelles, . ...), des poteaux notamment pour câbles électriques ou téléphoniques, des façades, des murs et des sols, des couloirs et des cages d'escaliers des lieux publics ou de passage, entraînent un enlaidissement et une détérioration de ces surfaces et génèrent des coûts très importants en raison des travaux de réfection qu'ils impliquent. C'est, par conséquent, un but de l'invention de fournir une composition pour l'obtention sur des surfaces, notamment métalliques et plastiques, de revêtements propres à empêcher le recouvrement de ces surfaces par des graffiti et des affiches. C'est, également, un but de l'invention de fournir une telle composition qui, par ailleurs, soit d'application extrêmement aisée, ait d'excellentes propriétés d'accrochage, soit dépourvue de nocivité et sèche extrêmement rapidement, en intérieur comme en extérieur, quelles que soient les conditions climatiques. C'est, aussi, un but de l'invention de fournir une composition qui, outre de présenter tous les avantages ci-dessus mentionnés, ait d'excellentes propriétés de résistance aux chocs, aux rayures, au pliage, aux agents chimiques (acides, hydrocarbures, ...) et à la corrosion, et présente, ainsi, une très bonne tenue au vieillissement. C'est, enfin, un but de l'invention de fournir une telle composition dont le prix de revient soit économiquement intéressant. Ces buts sont atteints selon la présente Invention par une composition pour revêtement de surfaces à deux composants, le premier composant étant constitué par une masse réticulable et le deuxième composant étant constitué par un agent de réticulation comprenant un isocyanate en solution dans un solvant organique approprié, caractérisée en ce que ladite masse réticulable contient au moins une nitrocellulose réticulable associée à une ou plusieurs résines réticulables choisies parmi les résines acryliques, les résines polyesters, les résines polyéthers, les résines alkydes, les résines cétoniques, les résines phénoliques et leurs mélanges, des pigments organiques et/ou minéraux, des charges neutres, un ou plusieurs solvants organiques et des particules minérales dont la dureté Mohs est au moins égale à 5,5 et dont la taille est comprise entre 0,3 et 2 mm, et en ce que lesdites particules minérales sont présentes dans la masse réticulable dans une proportion comprise entre 15 et 35% en poids du poids total de ladite masse. En effet, une telle composition permet d'obtenir, après mélange de ses deux composants, application sur les surfaces à protéger et séchage, un revêtement présentant une multitude d'aspérités uniformément réparties sur toute sa surface, aspérités qui sont constituées par les particules minérales qu'elle contient et qui vont, d'une part, rendre très difficile, voire impossible, le passage sur ce revêtement de feutres du type marqueurs, de pinceaux ou encore de rouleaux, d'autre part, dissuader de l'usage de bombes en raison de la lisibilité très médiocre des graffiti susceptibles d'être réalisés sur un tel revêtement par ce moyen et, pour ce qui concerne les affiches, s'opposer à leur maintien par défaut d'adhérence. Selon un mode de réalisation avantageux de la composition conforme à l'invention, les particules minérales présentes dans la masse réticulable sont des sables de silice qui, de par leur dureté Mohs élevée (celle-ci est en effet égale à 7), permettent d'obtenir un revêtement particulièrement protecteur. Toutefois, d'autres particules minérales telles que des particules de quartz, de granit ou encore des billes de verre, peuvent également être utilisées dans l'invention, pour autant qu'elles présentent une dureté Mohs au moins égale à 5,5. Parmi les sables de silice, des sables extra siliceux comme ceux qui sont disponibles auprès de la Société SILAQ, se sont révélés convenir particulièrement bien à la présente Invention. Selon une disposition préférée de ce mode de réalisation, la masse réticulable contient un mélange de sables de silice de taille comprise entre 0,5 et 1,5 mm, ledit mélange comprenant 15 à 35% et, de préférence, environ 25% en poids de sables de taille effective comprise entre 0,6 et 0,75 mm et 65 à 85% et, de préférence, environ 75% en poids de sables de taille effective comprise entre 0,8 et 1 mm. Selon un autre mode de réalisation avantageux de la composition conforme à l'invention, la masse réticulable contient de plus un agent propre à éviter la sédimentation des particules. Selon une disposition préférée de ce mode de réalisation, cet agent que l'on peut désigner sous le terme d'agent antidépôt est une silice colloïdale (telle que le SYLODEX 07 de la Société BRENTAG) et est présent dans la masse réticulable dans une proportion comprise entre 0,5 et 3% en poids du poids total de ladite masse. Selon encore un autre mode de réalisation avantageux de la composition conforme à l'invention, la nitrocellulose réticulable, qui peut notamment être utilisée sous la forme d'un collodion tel que celui commercialisé sous la référence COLLODION 905 par la SOCIETE NATIONALE DES POUDRES ET EXPLOSIFS et qui comprend une nitrocellulose en solution dans de l'acétate d'isopropyle, est associée à une résine acrylique porteuse de groupements hydroxyles libres (telle que le LUMITHOL H136 disponible auprès de la Société LAMBERT RIVIERE) et à une résine comprenant un mélange de polyesters et de polyéthers, également porteurs de groupements hydroxyles libres (DESMOPHEN 1100 - Société LAMBERT-RIVIERE). Une telle association permet, en effet, d'obtenir une composition capable d'une part, d'adhérer sur la surface de tous les métaux ferreux et de nombreux plastiques et, d'autre part, de sécher très rapidement. De plus, le revêtement obtenu présente de bonnes propriétés de souplesse, de dureté superficielle et de résistance aux chocs, au pliage et aux rayures, ainsi qu'une excellente résistance aux agents chimiques et une très bonne tenue au vieillissement. Selon une disposition préférée de ce mode de réalisation, la nitrocellulose réticulable est présente dans la masse réticulable dans une proportion comprise entre 1 et 10% en poids du poids total de ladite masse, la résine acrylique hydroxylée est présente dans une proportion comprise entre 10 et 20% en poids du poids total de la masse réticulable tandis que la résine comprenant un mélange de polyesters et de polyéthers hydroxylés représente entre 0,5 et 5% en poids du poids total de ladite masse. Comme mentionné ci-avant, la masse réticulable contient, outre des particules minérales et une nitrocellulose réticulable associée à des résines réticulables, des pigments organiques et/ou minéraux, des charges neutres et un ou plusieurs solvants organiques. Les pigments utiles selon l'invention peuvent être choisis, selon la teinte que l'on souhaite donner au revêtement, parmi les très nombreux pigments organiques (pigments azoïques, phtalocyanines, quinacridones, ...) et pigments minéraux (jaune de chrome, oxydes de fer, bleus de cobalt, oranges de molybdène, noirs de carbone, ...) qui sont utilisés dans l'industrie des peintures et des laques, et représentent moins de 10% en poids du poids total de la masse réticulable. De manière similaire, les charges neutres peuvent être choisies parmi les différents composés classiquement employés comme charges neutres dans l'industrie des peintures et des laques (craies et carbonates, kaolin, sulfate de baryum, ...). L'utilisation d'une calcite telle que commercialisée par la Société OMYA sous la dénomination commerciale MILLICARB, s'est révélée convenir particulièrement bien à la présente Invention. Les charges neutres représentent généralement entre 8 et 17% en poids du poids total de la masse réticulable. Le ou les solvants organiques peuvent être choisis parmi de nombreux solvants : par exemple, les solvants esters du type acétate de méthyle, acétate d'éthyle, acétate de propyle, acétate d'isopropyle, acétate de butyle, ..., ou les solvants cétones tels que la cyclohexanone, la méthyléthylcétone, la méthylisobutylcétone, etc. Exception faite de la cyclohexanone que l'on utilise préférentiellement pour dissoudre la nitrocellulose et les résines réticulables au cours de la préparation de la masse réticulable car il s'agit d'un solvant à faible évaporation, on utilise de préférence l'acétate de méthoxypropanol (DOWANOLX - Société DOW CHEMICAL) en raison de ce qu'il n'est pas nocif. Le ou les solvants organiques représentent généralement entre 15 et 30% en poids du poids total de la composition. La masse réticulable peut également contenir d'autres adjuvants propres à améliorer encore les propriétés de la composition et du revêtement résultant de son séchage. C'est ainsi qu'elle peut avantageusement contenir - un agent thixotrope qui lui confère une viscosité suffisamment élevée pour que la composition puisse, lors de son application sur une surface, accrocher immédiatement à cette surface - ce qui évite les coulures - tout en permettant à cette viscosité de diminuer lorsque la masse réticulable ou la composition sont soumises à une agitation, ce qui rend leur préparation et leur homogénéisation aisées. Cet agent thixotrope peut être choisi parmi les argiles smectites, notamment la bentonite (telle que commercialisée par la Société CRAY VALLEY sous la dénomination commerciale CRAYVALLAC MT), les stéarates d'alumine ou encore les esters cellulosiques. - un plastifiant qui a principalement pour effet d'augmenter la souplesse du revêtement et, partant, sa résistance au pliage et aux chocs et qui peut être de l'huile de ricin, un phtalate, un adipate, un sébaçate ou encore un plastifiant polymère, tous couramment employés dans l'industrie des peintures et des laques. - une huile silicone (telle que celle qui est disponible auprès de la Société ERKA CHIMIE sous la référence SILICONE PL) qui, présente en faible quantité (moins de 3% en poids du poids total de la masse réticulable), augmente la dureté superficielle du revêtement et améliore encore sa résistance aux chocs et sa résistance aux rayures ; de plus, de par ses propriétés d'antiadhérence, elle contribue à la qualité "antiaffichage" de ce revêtement. - un agent anticorrosion qui peut être un sel de zinc tel qu'un phosphate de zinc, ou de l'acide phosphorique et qui prévient toute attaque par la rouille des surfaces à protéger, lorsque celles-ci sont métalliques. Selon un mode de réalisation particulièrement avantageux de la composition conforme à l'invention, la masse réticulable contient, en pourcentages en poids du poids total de ladite masse - 4 à 7% de nitrocellulose réticulable - 13 à 18% de résine acrylique hydroxylée - 1,5 à 4% de résine polyesters-polyéthers hydroxylée - 5 à 7,5% de pigments organiques et/ou minéraux - 10 à 15% de charges neutres - 1 à 4% d'agent thixotrope - 1 à 4% de plastifiant - 0,5 à 2% d'huile de silicone - 0,5 à 3% d'agent anticorrosion - 1 à 2,5% d'agent antidépôt - 15 à 30% de solvant(s), et - 20 à 30% de particules minérales. Comme mentionné ci-avant, la composition pour revêtement de surfaces conforme à l'invention est à deux composants et comprend un agent de réticulation qui est destiné à être mélangé avec la masse réticulable au moment de l'emploi de la composition pour son application sur des surfaces. Cet agent de réticulation comprend un isocyanate aliphatique ou aromatique en solution dans un solvant qui peut être choisi parmi les esters et les cétones précédemment mentionnés, encore que là aussi, on préfère utiliser un solvant non nocif comme l'acétate de méthoxypropanol. De manière préférée, l'agent de réticulation comprend de l'hexaméthylènediisocyanate (HDI) en solution dans de l'acétate de méthoxypropanol. Toutefois, d'autres isocyanates tels que le diphénylméthanediisocyanate (MDI), l'isophoronediisocyanate (IPDI) ou encore le toluylènediisocyanate (TDI) peuvent également être utilisés dans l'Invention. Selon un mode de réalisation particulièrement préféré de la composition conforme à l'invention, le rapport entre les groupements fonctionnels de l'isocyanate présent dans l'agent de réticulation et les groupements fonctionnels de la nitrocellulose réticulable et des résines réticulables présentes dans la masse réticulable est compris entre 10 et 20. il en résulte que la teneur en isocyanate de l'agent de réticulation sera choisie en fonction, d'une part, de l'isocyanate employé et d'autre part, de la nitrocellulose et des résines utilisées ainsi que de leur teneur dans la masse réticulable, de manière à ce que le rapport entre les groupements fonctionnels du premier et des secondes soit compris entre 10 et 20. La présente Invention a, également, pour objet un procédé de préparation d'une composition pour revêtement de surfaces telle que précédemment définie, caractérisé en ce qu'on prépare - d'une part, la masse réticulable par a) dissolution de la nitrocellulose réticulable et des résines réticulables, éventuellement en présence de l'agent thixotrope et/ou du plastifiant, dans un ou plusieurs solvants organiques appropriés b) incorporation dans la solution ainsi obtenue des charges neutres et, le cas échéant, de l'huile de silicone et/ou de l'agent anticorrosion et/ou de l'agent antidépôt c) préparation de la teinte de ladite masse réticulable par incorporation des pigments organiques et/ou minéraux ; puis, d) incorporation des particules minérales ; et - d'autre part, l'agent de réticulation par dissolution de l'isocyanate dans un solvant organique approprié la masse réticulable et l'agent de réticulation ainsi obtenus étant conditionnés séparément dans des récipients hermétiques du type bidons, pots et analogues pour leur conservation. Selon un mode de mise en oeuvre avantageux du procédé conforme à l'invention, la dissolution de la nitrocellulose réticulable et des résines réticulables dans le ou les solvants organiques est effectuée dans un malaxeur de manière à ce que l'ensemble de ces composés atteigne une température comprise entre environ 70 et 80"C, température à laquelle est obtenue une solution homogène. Selon un autre mode de mise en oeuvre avantageux du procédé conforme à l'invention, la préparation de la masse réticulable comprend de plus, entre l'étape de préparation de la teinte et l'étape d'incorporation des particules minérales, une période de temps au moins égale à 5 heures pendant laquelle on laisse reposer le mélange obtenu après l'incorporation des pigments organiques et/ou minéraux, ce qui permet de laisser aux composés présents dans la masse réticulable qui en ont besoin, le temps nécessaire pour développer leurs effets (agent thixotrope notamment). La présente Invention a, en outre, pour objet l'utilisation d'une composition pour revêtement de surfaces telle que définie ci-avant pour la protection des surfaces contre les dégradations et, notamment, contre l'apposition de graffiti et/ou d'affiches, caractérisée en ce qu'on mélange ensemble, au moment de l'emploi de ladite composition, la masse réticulable et l'agent de réticulation en quantités adéquates et, éventuellement, on dilue le mélange résultant au moyen d'un solvant organique approprié, puis on applique ce mélange sur les surfaces à protéger et on laisse sécher. Selon une disposition préférée de cette utilisation, les surfaces à protéger sont des surfaces d'éléments de mobilier urbain tels que systèmes d'éclairage public, abribus, panneaux d'informations, fontaines, kiosques à journaux, poubelles et analogues. La présente Invention sera mieux comprise à l'aide du complément de description qui suit et qui se réfère à un exemple de préparation d'une composition pour revêtement de surfaces conforme à l'Invention. Il va de soi, toutefois, que cet exemple est donné uniquement à titre d'illustration de l'objet de l'Invention dont il ne constitue en aucune manière une limitation. EXEMPLE : PREPARATION D'UNE COMPOSITION POUR REVETEMENT DE SURFACES CONFORME A L'INVENTION On obtient une composition pour revêtement de surfaces conforme à l'Invention en préparant une masse réticulable et un agent de réticulation comme suit 1. Masse réticulable a) on introduit dans une cuve - 250 parties en poids de COLLODION 905 comprenant 25,48 de nitrocellulose et 5,6% de phtalate de dibutyle en solution dans de l'acétate d'isopropyle (correspondant à 63,5 parties de nitrocellulose), - 170 parties en poids de LUMITHOL H136, - 25 parties en poids de DESMOPHEN 1100, - 50 parties en poids d'une solution comprenant 50% en poids de CRAYVALLAC MT dans de l'acétate de méthoxypropanol, - 17 parties en poids d'huile de ricin, - 13 parties en poids de cyclohexanone, et on mélange ces différents constituants au moyen d'un malaxeur jusqu'à ce que l'ensemble atteigne une température d'environ 70 à 80"C, température à laquelle est obtenu un mélange homogène b) on ajoute au mélange ainsi obtenu - 2,5 parties en poids de SILICONE PL, - 64 parties en poids d'une solution comprenant 20% en poids de SYLODEX 07 dans de l'acétate de méthoxypropanol, - 45 parties en poids d'une solution de phosphate de zinc comprenant 45% en poids de phosphate de zinc dans de l'acétate de méthoxypropanol, - 150 parties en poids de MILLICARB, et on homogénéise l'ensemble c) on y incorpore ensuite 75 parties en poids d'un mélange de pigments choisis en fonction de la teinte que l'on souhaite donner au revêtement, puis, après obtention d'une teinte homogène, on laisse reposer le mélange une dizaine d'heures d) à l'issue de ce temps de repos, on y incorpore 300 parties en poids d'un mélange comprenant 80 parties en poids d'un sable extra siliceux présentant une taille effective égale à 0,69 mm (sable extra siliceux disponible auprès de la Société SILAQ sous la référence MSX 0.5/1.3) et 220 parties en poids d'un sable extra siliceux présentant une taille effective égale à 0,9 mm (sable extra siliceux également disponible auprès de la Société SILAQ sous la référence BSX 0.8/1.4). L'incorporation de ces particules est réalisée avec une agitation sous vitesse réduite afin d'éviter qu'elles ne se brisent. 2. Agent de réticulation Dans une cuve, on introduit à parties égales en poids du toluylènediisocyanate tel que commercialisé par la Société BAYER sous la dénomination commerciale DESMODUR L75 et de l'acétate de méthoxypropanol, et on mélange jusqu'à complète homogénéisation. Maintenus séparément en bidons fermés, la masse réticulable et l'agent de réticulation ainsi obtenus ont une durée de conservation d'environ 1 an. Le mélange de la masse réticulable et de l'agent de réticulation est réalisé au moment de l'emploi de la composition pour son application sur les surfaces à protéger. il est effectué selon un rapport en poids entre la masse réticulable et l'agent de réticulation égal à 80:20 et le mélange résultant peut être dilué par addition d'un mélange de solvant choisi en fonction de la consistance que l'on souhaite lui donner. L'application de la composition sur les surfaces à protéger se fait, de préférence, au moyen d'un rouleau à alvéoles et se limite au dépôt d'une seule couche. La durée de séchage varie de 5 à 15 minutes en fonction des conditions climatiques. On obtient ainsi un revêtement qui, tout en présentant un aspect très satisfaisant d'un point de vue esthétique, protège efficacement les surfaces qu'il recouvre, non seulement contre l'application de graffiti et d'affiches mais également contre les effets liés à la pollution et aux intempéries. Ainsi que cela ressort de ce qui précède, l'invention ne se limite nullement à son mode de réalisation qui vient d'être décrit de façon plus explicite ; elle en embrasse au contraire toutes les variantes qui peuvent venir à l'esprit du technicien en la matière, sans s'écarter du cadre, ni de la portée de la présente Invention. REVENDICATIONS 1. Composition pour revêtement de surfaces comprenant deux composants, le premier composant étant constitué par une masse réticulable et le deuxième composant étant constitué par un agent de réticulation comprenant un isocyanate en solution dans un solvant organique approprié, caractérisée en ce que ladite masse réticulable contient au moins une nitrocellulose réticulable associée à une ou plusieurs résines réticulables choisies parmi les résines acryliques, les résines polyesters, les résines polyéthers, les résines alkydes, les résines cétoniques, les résines phénoliques et leurs mélanges, des pigments organiques et/ou minéraux, des charges neutres, un ou plusieurs solvants organiques et des particules minérales dont la dureté Mohs est au moins égale à 5,5 et dont la taille est comprise entre 0,3 et 2 mm, et en ce que lesdites particules minérales sont présentes dans la masse réticulable dans une proportion comprise entre 15 et 35% en poids du poids total de ladite masse. 2. Composition selon la revendication 1, caractérisé en ce que les particules minérales présentes dans la masse réticulable sont des sables de silice. 3. Composition selon la revendication 2, caractérisé en ce que la masse réticulable contient un mélange de sables de silice de taille comprise entre 0,5 et 1,5 mm, ledit mélange comprenant 15 à 35% et, de préférence, 25% en poids de sables de taille effective comprise entre 0,6 et 0,75 mm et 65 à 85% et, de préférence, 75% en poids de sables de taille effective comprise entre 0,8 et 1 mm. 4. Composition selon l'une quelconque des revendications précédentes, caractérisé en ce que la masse réticulable contient agent antidépôt propre à éviter la sédimentation des particules. 5. Composition selon la revendication 4, caractérisée en ce que l'agent antidépôt est une silice colloïdale et est présent dans la masse réticulable dans une proportion comprise entre 0,5 et 3% en poids du poids total de ladite masse. 6. Composition selon l'une quelconque des revendications précédentes, caractérisée en ce que la nitrocellulose réticulable est associée à une résine acrylique porteuse de groupements hydroxyles libres et à une résine comprenant un mélange de polyesters et de polyéthers, également porteurs de groupements hydroxyles libres. 7. Composition selon la revendication 6, caractérisée en ce que la nitrocellulose réticulable est présente dans une proportion comprise entre 1 et 10% en poids du poids total de ladite masse, la résine acrylique hydroxylée est présente dans une proportion comprise entre 10 et 20%, la résine comprenant un mélange de polyesters et de polyéthers hydroxylés représentant entre 0,5 et 5% en poids du poids total de ladite masse. 8. Composition selon l'une quelconque des revendications précédentes, caractérisée en ce que la masse réticulable contient un agent thixotrope et/ou un plastifiant et/ou une huile silicone et/ou un agent anticorrosion. 9. Composition selon l'une quelconque des revendications précédentes, caractérisé en ce que la masse réticulable contient, en pourcentages en poids du poids total de ladite masse - 4 à 7% de nitrocellulose réticulable - 13 à 18% de résine acrylique hydroxylée - 1,5 à 4% de résine polyesters-polyéthers hydroxylée - 5 à 7,5% de pigments organiques et/ou minéraux - 10 à 15% de charges neutres - 1 à 4% d'agent thixotrope - 1 à 4% de plastifiant - 0,5 à 2% d'huile de silicone - 0,5 à 3% d'agent anticorrosion - 1 à 2,5% d'agent antidépôt - 15 à 30% de solvant(s), et - 20 à 30% de particules minérales. 10. Composition selon l'une quelconque des revendications précédentes, caractérisée en ce que l'agent de réticulation comprend de l'hexaméthylènediisocyanate (HDI) en solution dans de l'acétate de méthoxypropanol. 11. Composition selon l'une quelconque des revendications précédentes, caractérisée en ce que le rapport entre les groupements fonctionnels de l'isocyanate présent dans l'agent de réticulation et les groupements fonctionnels de la nitrocellulose réticulable et des résines réticulables présentes dans la masse réticulable est compris entre 10 et 20. 12. Procédé de préparation d'une composition pour revêtement de surfaces selon l'une quelconque des revendications 1 à 11, caractérisé en ce qu'on prépare - d'une part, la masse réticulable par a) dissolution de la nitrocellulose réticulable et des résines réticulables, éventuellement en présence de l'agent thixotrope et/ou du plastifiant, dans un ou plusieurs solvants organiques appropriés b) incorporation dans la solution ainsi obtenue des charges neutres et, le cas échéant, de l'huile de silicone et/ou de l'agent anticorrosion et/ou de l'agent antidépôt c) préparation de la teinte de ladite masse réticulable par incorporation des pigments organiques et/ou minéraux ; puis, d) incorporation des particules minérales ; et - d'autre part, l'agent de réticulation par dissolution de l'isocyanate dans un solvant organique approprié la masse réticulable et l'agent de réticulation ainsi obtenus étant conditionnés séparément dans des récipients hermétiques du type bidons, pots et analogues pour leur conservation. 13. Procédé selon la revendication 12, caractérisé en ce que la dissolution de la nitrocellulose réticulable et des résines réticulables dans le ou les solvants organiques est effectuée dans un malaxeur de manière à ce que l'ensemble de ces composés atteigne une température comprise entre environ 70 et 80"C. 14. Procédé selon la revendication 11 ou la revendication 12, caractérisé en ce que la préparation de la masse réticulable comprend, entre l'étape de préparation de la teinte de ladite masse et l'étape d'incorporation des particules minérales, une période de temps au moins égale à 5 heures pendant laquelle on laisse reposer le mélange résultant de l'incorporation des pigments organiques et/ou minéraux. 15. Utilisation d'une composition pour revêtement de surfaces selon l'une quelconque des revendications 1 à 11 pour la protection des surfaces contre les dégradations et, notamment, contre l'apposition de graffiti et/ou d'affiches, caractérisée en ce qu'on mélange ensemble, au moment de l'emploi de ladite composition, la masse réticulable et l'agent de réticulation en quantités adéquates et, éventuellement, on dilue le mélange résultant au moyen d'un solvant organique approprié, puis on applique ce mélange sur les surfaces à protéger et on laisse sécher. 16. Utilisation selon la revendication 15, caractérisée en ce que les surfaces à protéger sont des surfaces d'éléments de mobilier urbain tels que systèmes d'éclairage public, abribus, panneaux d'informations, fontaines, kiosques à journaux, poubelles ou analogues.